(57)【要約】  再充電可能バッテリセルは、ハウジング（１）、正極（１１）、負極（１０）及び電解液（９）を有し、この電解液（９）は、ＳＯ２とこのセルの活性金属の伝導性塩を含み、電極（１１）の少なくとも一つがグラスファイバー繊維材料から形成されたシース（１３）に包まれ、グラスファイバー繊維材料から形成されたシース（１３）の面範囲が電極（１１）の面範囲よりも大きく、結果、グラスファイバー繊維材料が電極の端（１４）を超えて延出し、電極（１１）の両側を被覆するグラスファイバー繊維材料の二つの層（１５，１６）がエッジ接続部（１７）によって電極（１１）のエッジで互いに接続される。
2014527695.tif 000002
【特許請求の範囲】
【請求項１】
ハウジング（１）と、正極（１１）と、負極（１０）と、ＳＯ２及びセルの活性金属の伝導性塩を含む電解液（９）とを有する再充電可能電気化学バッテリセルであって、
前記電極（１１）の少なくとも一つがグラスファイバー繊維材料から形成されたシース（１３）に包まれ、
グラスファイバー繊維材料から形成された前記シース（１３）の面範囲が前記電極（１１）の面範囲よりも大きく、それによって、前記グラスファイバー繊維材料が前記電極の端（１４）を超えて延出し、
前記電極（１１）を両側から被覆する前記グラスファイバー繊維材料の二つの層（１５，１６）は、エッジ接続部（１７）によって前記電極（１１）のエッジで互いに接続される
ことを特徴とするバッテリセル。
【請求項２】
前記シース（１３）によって囲まれる前記電極が前記セルの正極（１１）であることを特徴とする請求項１に記載のバッテリセル。
【請求項３】
前記正極（１１）は組成がＬｉｘＭ’ｙＭ”ｚ（ＸＯ４）ａＦｂの活物質を含み、
式中、Ｍ’は、元素Ｔｉ、Ｖ、Ｃｒ、Ｍｎ、Ｆｅ、Ｃｏ、Ｎｉ、Ｃｕ及びＺｎからなる群より選択される少なくとも一つの金属であり、
Ｍ”は、周期表の２、３、４、５、６、８、９、１０、１１、１２、１３、１４、１５及び１６族の金属からなる群より選択される少なくとも一つの金属であり、
Ｘは、元素Ｐ、Ｓｉ及びＳからなる群より選択され、
ｘは、０よりも大きく、
ｙは、０よりも大きく、
ｚは、０又は０よりも大きく、
ａは、０よりも大きく、
ｂは、０又は０よりも大きく、
Ｘは、好ましくは元素Ｐであり、より好ましくは、Ｍ’は、金属Ｆｅであり、特に好ましくは、ｂは０である
ことを特徴とする請求項１又は２に記載のバッテリセル。
【請求項４】
前記正極（１１）の厚み（ｄ）は、０．２５ｍｍ以上、好ましくは０．３ｍｍ以上、より好ましくは０．４ｍｍ以上、より好ましくは０．５ｍｍ以上、より好ましくは０．６ｍｍ以上、特に好ましくは１．０ｍｍ以上であることを特徴とする請求項１〜３のいずれか一項に記載のバッテリセル。
【請求項５】
前記シース（１３）の前記グラスファイバー繊維材料の厚み（Ｄ）は、最大０．３ｍｍ、好ましくは最大０．２ｍｍ、特に好ましくは最大０．１５ｍｍであることを特徴とする請求項１〜４のいずれか一項に記載のバッテリセル。
【請求項６】
前記シース（１３）の前記グラスファイバー繊維材料の厚み（Ｄ）は、０．０５ｍｍ以上、好ましくは０．０７ｍｍ以上、特に好ましくは０．０９ｍｍ以上であることを特徴とする請求項１〜５のいずれか一項に記載のバッテリセル。
【請求項７】
前記グラスファイバー繊維材料が織布であることを特徴とする請求項１〜６のいずれか一項に記載のバッテリセル。
【請求項８】
前記シース（１３）の前記グラスファイバー繊維織布の糸密度が各方向において５本／ｃｍ以上、好ましくは１０本／ｃｍ以上、特に好ましくは２０本／ｃｍ以上であることを特徴とする請求項１〜７のいずれか一項に記載のバッテリセル。
【請求項９】
前記電極（１０，１１）は、特に金属発泡体の形態において三次元多孔性金属構造体を有する伝導性要素（３０）を備え、前記多孔性金属構造体は、電極（１０，１１）の全体の厚み（ｄ）にわたって実質的に延出することが好ましく、且つ活物質が多孔性金属構造体中に実質的に均等に分布されることが特に好ましいことを特徴とする請求項１〜８のいずれか一項に記載のバッテリセル。
【請求項１０】
前記セルの第１の極性を有する全ての電極（１１）は、各々グラスファイバー繊維材料から形成されたシースに包まれ、電極スタック（２０）における他の極性の電極と交互に前記セル中に配置され、他の極性を有する電極（１０）の数は、グラスファイバー繊維材料から形成されたシースによって包まれた電極（１１）の数よりも一つ多いことが好ましく、第１の極性を有する電極が正極であることが好ましいことを特徴とする請求項１〜９のいずれか一項に記載のバッテリセル。
【請求項１１】
両極性の電極から形成される電極スタック（２０）は、グラスファイバー繊維材料、好ましくは、グラスファイバー織布から形成された、又はポリマーフィルムから形成されたスタックシース（２５）によって囲まれ、前記バッテリセルの前記ハウジング（１）が導電性材料、特に金属から構成され、前記スタックシースが前記ハウジングに対する電気絶縁体となることを特徴とする請求項１０に記載のバッテリセル。
【請求項１２】
前記エッジ接続部（１７）は、熱可塑性ポリマーによって、好ましくは、含フッ素ポリマーによって、特に好ましくは、含フッ素熱可塑性ポリマーによって形成されることを特徴とする請求項１〜１１のいずれか一項に記載のバッテリセル。
【請求項１３】
前記電極（１０，１１）及び前記シース（１３）の面寸法は、前記第１の極性を有する前記電極（１１）の前記シース（１３）の外形寸法と前記追加の電極（１０）の外形寸法とが少なくとも一つの寸法において対応するように互いに整合されることを特徴とする請求項１０〜１２のいずれか一項に記載のバッテリセル。
【請求項１４】
前記電解液（９）は、ＳＯ２をベースにしており、前記電解液が伝導性塩のモル当りＳＯ２を１．５モル以上、好ましくは２モル以上、より好ましくは３モル以上、より好ましくは４モル以上、より好ましくは４．５モル以上、より好ましくは５モル以上、特に好ましくは６モル以上を含むことを特徴とする請求項１〜１３のいずれか一項に記載のバッテリセル。
【請求項１５】
前記グラスファイバー繊維材料がポリマー、好ましくは、含フッ素ポリマーからなるコーティングで被覆されることを特徴とする請求項１〜１４のいずれか一項に記載のバッテリセル。
【請求項１６】
前記エッジ接続部（１７）の形成のために、ポリマーは、前記グラスファイバー繊維材料に塗布され、前記グラスファイバー繊維材料の層は、前記グラスファイバー繊維材料が前記ポリマーによって接合されるように、前記エッジで共に押圧されることを特徴とする請求項１〜１５のいずれか一項に記載のバッテリセルの製造方法。
【請求項１７】
前記ポリマーは、溶融状態まで加熱される熱可塑性ポリマーであり、前記グラスファイバー繊維材料の層は、前記熱可塑性ポリマーが固化するように前記エッジで冷却されることを特徴とする請求項１６に記載の方法。
【請求項１８】
前記溶融状態への加熱は、超音波と前記エッジに接触する機械部品からの熱伝導とへの同時曝露によって、特に加熱されたソノトロードによって行われることを特徴とする請求項１７に記載の手順。
【請求項１９】
前記熱可塑性ポリマーは、押し出しによって塗布され、前記ポリマーは、粒状形態で押し出しノズルへ送られ、そこで前記塗布の直前に溶融状態へ加熱されることを特徴とする請求項１７又は１８に記載の方法。
【請求項２０】
好ましくは、前記熱可塑性ポリマーは、前記グラスファイバー繊維材料へフィルム状ストリップとして塗布されることを特徴とする請求項１７又は１８に記載の方法。
【請求項２１】
前記ポリマーは、溶媒に溶解され、溶解された形態で前記グラスファイバー繊維材料へ塗布されることを特徴とする請求項１６に記載の方法。
【発明の詳細な説明】
【技術分野】
【０００１】
本発明は、正極、負極及び伝導性塩を含む電解液を有する再充電可能リチウムバッテリセルに関する。
【背景技術】
【０００２】
再充電可能バッテリセルは、多くの技術分野において非常に重要なものである。これらのセルは、比較的小さな電流レベルのみが必要とされる、携帯電話等の用途にしばしば使用される。また、高電流用途のバッテリセル（高電流セル）に対する要求は大きく、車両の電気的駆動力が特に重要である。本発明は、特に、高電流用途にも適したセルに関する。
【０００３】
重要な要求は、高エネルギー密度である。セルは、可能な限り単位重量当たり及び単位容量当たりで多くの電気エネルギーを含むことが意図されている。これに関して、リチウムは、活性金属として特に有利である。
【０００４】
再充電可能リチウムセルは、実際には、略もっぱらリチウムイオンセルである。それらの負極は銅被覆カーボンで構成され、リチウムイオンは、充電中に蓄えられる。また、正極は、活性金属のイオンを吸収するのに適した挿入材料で構成される。通常、正極は、アルミニウム伝導性要素上に被覆されるコバルト酸リチウムをベースにしている。両電極は、非常に薄い（典型的には、厚み１００μｍ未満）。充電中、活性金属のイオンは、正極から放電されて負極へ挿入される。放電中は、この逆のプロセスが起こる。イオンは、必要なイオン移動度を有する電解液によって電極間を搬送される。リチウムイオンセルは、有機溶媒又は溶媒混合物（例えば、エチレンカーボネートベース）に溶解されたリチウム塩（例えば、ＬｉＰＦ６）からなる電解液を含む。以降これらを“有機リチウムイオンセル”と称する。
【０００５】
有機リチウムイオンセルは、安全性に問題がある。安全性のリスクは、特に、有機電解液によって引き起こされる。リチウムイオンセルが引火又は爆発すると、電解液の有機溶媒が可燃性物質を形成する。このような危険を回避するために、追加の対策、特に、充電及び放電のプロセスの非常に正確な調整と、バッテリ設計における追加の安全対策とを講じなければならない。例えば、セルは、故障時に溶融し、セル内の電流の流れを遮断するコンポーネントを含んでいる。しかしながら、これらの対策はコスト、容量、重量の増加をもたらし、エネルギー密度を減少させる。
【０００６】
これらの問題は、特に、バッテリセルが高電流用途で開発される場合に重大である。安定性及び長期間にわたる動作の安全性への要求が特に強い。ここで、高電流セルと称されるセルは、５ｍＡ／ｃｍ２以上、好ましくは１０ｍＡ／ｃｍ２以上、より好ましくは５０ｍＡ／ｃｍ２以上、特に好ましくは１００ｍＡ／ｃｍ２以上の、電極表面積に対する電流容量（以降、“面積比電流容量”と称する）を有するセルである。
【０００７】
特に以下の要求を満足する改良された再充電可能バッテリセルに対する強い要求がある：
‐非常に良好な電気性能値、特に、高電流値に結び付いた高エネルギー密度（出力密度）
‐車両におけるより危険な操作状況下であっても安全であること
‐長い耐用年数、特に使用可能充放電サイクル数が多いこと
‐最小コスト、即ち、コスト対効果に優れた材料及び最大限単純な製造方法
‐オーバーロード性能及び深い放電性能等の更に重要な実用上の要求
【０００８】
特許文献１は、これらの部分的に相反する要求をこれまでよりも実質的に良好な方法で満足するバッテリセルについて記述する。これは、本発明のバッテリセルにおいても好適に実施される以下の特別な構成によって特徴付けられる：
ａ）電解液はＳＯ２を含む。これはＳＯ２ベースの電解液であること好ましい。この用語は、単に低濃度の添加物としてＳＯ２を含むのではなく、電解液に含まれ且つ電荷搬送を引き起こす伝導性塩におけるイオンの移動度が、少なくとも部分的にＳＯ２によって保証される程度に、ＳＯ２の濃度が高い電解液を指すために本発明で使用される用語である。電解液は実質的に有機物質を含まないことが好ましい。“実質的に”とは、存在し得る任意の有機物質の量が少なく、安全上の問題を提起しないという意味で理解されるべきである。
ｂ）正極は組成物ＬｉｘＭ’ｙＭ”ｚ（ＸＯ４）ａＦｂの組成を持つ活物質を含み、式中、
Ｍ’は、元素Ｔｉ、Ｖ、Ｃｒ、Ｍｎ、Ｆｅ、Ｃｏ、Ｎｉ、Ｃｕ及びＺｎからなる群より選択される少なくとも一つの金属であり、
Ｍ”は、周期表の２、３、４、５、６、８、９、１０、１１、１２、１３、１４、１５及び１６族の金属からなる群より選択される少なくとも一つの金属であり、
Ｘは、元素Ｐ、Ｓｉ及びＳからなる群より選択され、
ｘは、０よりも大きく、
ｙは、０よりも大きく、
ｚは、０又は０よりも大きく、
ａは、０よりも大きく、
ｂは、０又は０よりも大きい。
【０００９】
元素Ｘは、好ましくはＰである。特に好ましくは、Ｍ’は、金属Ｆｅであり、特に好ましくは、ｂは０である。リン酸鉄リチウムは、正極の特に好適な活物質である。
【００１０】
正極の特に好適な活物質は：
ＬｉＦｅＰ４
ＬｉｘＦｅｙＭｚＰＯ４
ＬｉｘＦｅｙ（ＳＯ４）ａ
ＬｉＦｅＳＯ４Ｆであり、
ここで、添え字ｘ、ｙ、ｚ及びａは、上記解釈を有する。
【００１１】
活物質は、原子構造のコンポーネント部分ではない追加のドーピングを含み得る。
【先行技術文献】
【特許文献】
【００１２】
【特許文献１】国際公開第２０１１／０９８２３３号
【発明の概要】
【発明が解決しようとする課題】
【００１３】
この従来技術に基づいて、本発明は、改良された機能及び動作の安全性を有するセルを作り出すことを目的としている。
【課題を解決するための手段】
【００１４】
この技術的問題は、ハウジングと、正極と、負極と、ＳＯ２及びセルの活性金属の伝導性塩を含む電解液とを有する再充電可能電気化学バッテリセルによって解決され、このセルは、電極の少なくとも一つがグラスファイバー繊維材料から形成されるシースに包まれ、グラスファイバー繊維材料から形成されるシースの面範囲は、電極の面範囲よりも大きく、それによって、グラスファイバー繊維材料はシース電極の端を超えて延出し、電極を両側から被覆するグラスファイバー繊維材料の二つの層は、エッジ接続部によって電極のエッジで互いに接続される。また、本発明の主題は、そのようなバッテリセルを製造するための方法を含む。
【００１５】
本発明に従う特徴の組み合わせにより、セルの機能が顕著に改良され得る。特に、本発明において、電極をシースで包むことは、より均一なイオン移動とイオン分布とを生じることが分かった。特に負極におけるイオン分布が均一になるほど、充電可能な電極の活物質が多くなり、その結果、セルの使用可能容量が増す。同時に、これは、不均一な充電とそれによる活性金属の析出に関連し得る危険とを防止する。これらの利点は、セルの正極がグラスファイバー繊維材料から形成されるシース（以降、“グラスファイバーポーチ”とも称する）で包まれる場合に最も効果的である。これは、電極の活物質を除いて電極設計が完全に対称的であっても、電極の極性によっては効果が異なることを意味する。
【００１６】
活物質は各電極の不可欠なコンポーネントであり、その充電状態は、セルの活性金属表面のイオン、特にリチウムイオンがセルの充電又は放電中に活物質内へ吸収される時に変化する。このプロセスによって放出された電子は、電極の一部でもある電気伝導性要素へ搬送される。
【００１７】
既に述べたように、本発明は、特許文献１に従った再充電可能リチウムバッテリセルにおいて使用されることが好ましい。この書類の開示内容全体が本明細書で参考として援用される。例えば、本発明は、更なる詳細が得られる、引用された書類に実質的に記述された以下の特別な特徴を組み込む：
‐正極は、非常に厚く、最小厚みが、０．２５ｍｍ、０．３ｍｍ、０．４ｍｍ、０．５ｍｍ、０．６ｍｍ、０．８ｍｍ、１．０ｍｍの順序で特に好適である。正極の最大厚みは、好ましくは、２ｍｍ、特に好ましくは、１．５ｍｍである。
‐正極は、特に金属発泡体の形態において三次元多孔性金属構造体を有する伝導性要素を有する。この多孔性金属構造体が正極の全体の厚みにわたって実質的に延出すると特に好ましい。更に好適な実施形態では、正極の活物質は、前記電極の伝導性要素を形成する三次元多孔性金属構造体に実質的に均等に分布される。
‐負極は、リチウムイオンを吸収する活物質としてカーボンを含むことが好ましい。また、負極は、非常に厚いことが好ましく、最小厚みが、０．２ｍｍ、０．３ｍｍ、０．４ｍｍ、０．５ｍｍ、０．６ｍｍ、０．８ｍｍの順序で特に好ましい。負極の厚みは、好ましくは、最大１．５ｍｍ、特に好ましくは、最大１．０ｍｍである。
‐電解液は、伝導性塩の量に比較して相対的に高い濃度のＳＯ２を含み、ＳＯ２の最小濃度値が、伝導性塩のモル当り１．５モル、２モル、２．５モル、３モル、４モル、４．５モル、５モル、６モルの順序で特に好ましい。好ましくは、ＳＯ２の最大濃度は、伝導性塩のモル当り２０モルである。
【００１８】
本発明で扱われる問題に対する解決策は、無機の、好ましくはＳＯ２ベースの電解液の使用に関連する多くの困難な問題に直面した。これらの問題は、有機電解液を有する従来のセルの場合には存在しない。
‐電解液は、非常に活性が高い。グラスファイバー繊維材料及びエッジ接続部は、ＳＯ２電解液及びその過充電生成物に対して安定でなければならない。これは、適切な材料の選択を厳しく制限する。
‐グラスファイバー繊維材料という用語は、非常に細い糸や繊維から形成される複合構造体、特に、織布、編布、及び不織布を指す。繊維構造体は、電気化学セルの製造における重要な工程の問題に関連する。
‐繊維構造体及びグラスファイバーの滑らかな表面は、グラスファイバー層のエッジでの深刻なほころびとなる。これは、その機能を妨げ、アセンブリを困難にする。
‐電気化学セルに使用可能なグラスファイバー材料は、非常に細いファイバーからなる。セルの充電容量とその電気化学的特性とを最適化するために、グラスファイバー繊維材料は、可能な限り細くすべきである。本発明の実際のテストでは、例えば、全体の厚みが１２０μｍの材料が使用された。そのため、材料は非常にフレキシブル（曲げられる）である。従って、アセンブリを単純にし得る自然な剛性を事実上有しない。アセンブリとセルの機械的安定性とに有利な機械的強度が得られるエッジで一度だけ接続が行われる。
‐既に述べたように、本発明は、比較的厚い正極と共に使用されることが好ましい。セルの放電容量を最大化するために、グラスファイバーポーチが電極の外形寸法を超えて延出するマージンは、可能な限り狭くすべきである。これは、エッジ領域における材料の延性及びエッジ接続の機械的強度に対する大きな要求となる。
【００１９】
これらの問題点にもかかわらず、本発明において、電極、特に正極をグラスファイバーポーチで覆うことは、可能なだけでなく、特に有利でもあり、この有利さは、上述されたように、特にイオン移動の改良された均一性によるものであることが分かった。
【００２０】
更なる利点は、後で説明される好適な実施形態を考慮して得られる。
【図面の簡単な説明】
【００２１】
【図１】本発明のバッテリセルの分解斜視図である。
【図２】図１のセルにおける電極スタックの一つの正極及び二つの負極の斜視図である。
【図３】図１のセルの電極スタック及びまだ折り曲げられていない電極スタックのスタックシースの斜視図である。
【図４】正極の斜視図であり、正極の内部構造を記述するための概略拡大抜粋を含む。
【図５】図２のシースで包まれた正極のラインＶ−Ｖに沿った横断面図である。
【発明を実施するための形態】
【００２２】
本発明を、図面に示される実施形態によってより詳細に以下で説明する。そこで示される特別な特徴は、本発明の好適な形態を作るために単独で又は組み合わせて使用され得る。
【００２３】
図１は、頂部でのみ開口する下方部品２と下方部品２の上部開口を閉鎖するカバー部品３とを備えるハウジング１を有する、本発明の電気化学セルを示す。示されている好適な形態では、ハウジングは、プリズム（立方体）の形状で実施される。しかしながら、他のハウジング設計も可能であり、特に好ましくは、コイル状の電極を有する円筒形状のものも可能である。ハウジング壁は、セルの電解液に対して耐食性があり、起こり得る過充電生成物に対して耐性がある、ステンレス鋼等の耐久性のある金属で構成されることが好ましい。多くの用途のために、特に自動車工学において、ハウジングは、１０年を超える耐用年数を有するべきである。
【００２４】
示される好適な形態では、カバー部品３は、四つのポート、即ち、二つの給電部５及び６と、充填ポート７と、安全ポート８とを有する。給電部５及び６は、各々絶縁リング２９で着座されて給電孔を密封し、カバー部品３に対して必要な電気絶縁を確保する一つの導体ロッド２８を有する。給電部５及び６は、夫々、正極及び負極の端子ワイヤ２３及び２４へ電気的に接続される。
【００２５】
好ましくは、給電部は、ガラスから金属への給電部であり、絶縁リング２９は、例えば、レーザ溶接によってカバー部品３へ且つ導体ロッド２８へ封止接続されるようにガラス材料で構成される。導体ロッド２８は、ハウジング内部へ延出する。導体ロッド２８は、中実構造のものであり、セルの電気接続に使用され得る。端子ワイヤ２３，２４は、セル内部で導体ロッド２８の下端へ溶接され得る。また、端子ワイヤ２３，２４は、金属プレートの形態で実施され得る。
【００２６】
導体ロッド２８の少なくとも一方が、その内部にチャネルを有し、このチャネルがセルの内部と外部との間の出口開口として使用される実施形態も可能である。端子ワイヤは、導体ロッド２８のチャネルを通して送ることができる。次に、開口５，６は、気密シールで閉鎖、例えば溶接され、その結果、セルは、気密シールによって永続的に封止される。電極は並列に接続される。明瞭化のために、この目的に必要な電気接続は、図面には示されていない。
【００２７】
示される好適な形態では、充填ポート７は、セルの内側と外側との間の必要な接続を確保してセルを電解液で充填する通路チャネルを有する接続パイプ３０を備える。通路チャネルは、適切な媒体で充填した後、例えば、溶接によって閉鎖され、セルは永続的に気密になる。
【００２８】
安全ポート８は、好ましくは、セルの内圧が所定値を超えた時に勢いよく開く又は外れる表面層を有する。破壊するように設計されるディスク３１（破裂ディスク）の表面層は、金属で形成されることが好ましい。セルの作動状態において、ハウジングは、密閉されることが好ましい。更に、図示の要素の１つ以上（ガラスから金属への給電部、電解液充填ポート及び破裂ディスク）はレーザ溶接によってカバー部品３上の対応するポートへ接合される。また、レーザ溶接方法を用いて、ハウジング１の下方部品２へカバー部品３を接続することが好ましい。
【００２９】
図２に二つの負極１０と一つの正極１１とが示されている。電極の各々は、夫々セルの対応する給電（気密シールされた）部５及び６への接続のために、夫々端子ワイヤ２３及び２４を有する。勿論、金属プレート等も使用可能である。電極は、平らなプレートの形態である。即ち、面寸法（長さ及び幅）に比較して非常に薄い。面方向（表面領域の長さ及び幅）における寸法は、合わせて“面範囲”と呼ばれる。
【００３０】
示される好適な形態では、正極（好ましくは、セルの全ての正極）は、グラスファイバー繊維材料から形成されたシース１３（グラスファイバーポーチ）に包まれている。シースの面範囲は電極の面範囲よりも大きく、その境界１４は図２に点線で示される。両側で電極を被覆するグラスファイバー繊維材料の二つの層１５及び１６は、エッジ接続部１７を有する電極１１のエッジで互いに接続される。エッジ接続部１７は、グラスファイバーポーチ１３の又はそのポーチ内に位置する電極１１の四つのエッジの内の少なくとも二つ、好ましくは三つ、即ち、ボトムエッジと上方へ延出するサイドエッジとに沿って延出することが好ましい。エッジ接続部は、それが存在するエッジでつながっている。しかしながら、用途のタイプによって、エッジ接続部は不連続であってもよい。空間内で特定の向きで使用されるため、その向きと無関係に機能する必要のない（自動車バッテリのセル等の）セルにおいて、上方エッジのエッジ接続部を省略することができる。一方の側で開口するグラスファイバーポーチは、セルの電極の緊密なパッキングとバッテリの動作中に生じる膨張のためにシースに収まった電極の確実な保持を保証しており、そのため、電極が滑落又は飛び出すことはない。それにもかかわらず、これらのタイプの用途において、特にセルの向きと無関係に作動されるセルの場合にも、シースの全てのエッジにおけるエッジ接続部は有利である。この場合、端子ワイヤの通過を許容するのに十分な途切れを一つのみ有する。
【００３１】
異なる繊維ファイバー複合構造体は、グラスファイバー繊維材料に適している。重要な例は、グラスファイバーから形成された織布、不織布、及び編布である。繊維ファイバー複合構造体は、シングルフィラメントガラス糸及びマルチフィラメントガラス糸（グラスファイバー糸）の両方から構成され得る。マルチフィラメントグラスファイバー糸から形成された布が特に好ましい。
【００３２】
特に好適なグラスファイバー繊維材料のパラメータの詳細な仕様は、示すことができない。なぜなら、グラスファイバー繊維材料の異なるパラメータ（例えば、糸密度、糸サイズ、モノフィラメント又はマルチフィラメント、コーティング材料の全体の厚み）間に複雑な相互関係が存在するからである。しかしながら、本発明の教示に基づいて、更に努力することなく、対象となる特定のグラスファイバー繊維材料の適性をテストすることができる。
【００３３】
そうする場合、セルの外側での事前テストで提案されたグラスファイバー繊維材料の以下の特性を最初にテストすると好都合である。
‐電解液への湿潤性
‐ＳＯ２ベースの電解液に対する耐性
‐過充電生成物、特に塩化アルミニウム及び塩化スルフリルに対する耐性
‐電解液との接触後の機械的安定性
‐電気短絡テスト
‐アセンブリ（ハンドリング、切断、スタッキング、セルへの挿入等）中の機械的安定性
‐エッジ接続部を作るための良好な接着性
【００３４】
選択されるテストは、材料の将来の使用を考慮するものでなければならない。例えば、材料がその動作に過充電生成物が生じないセルに使用される場合、過充電生成物に対する安定性は必要ない。スタックシースとなることが意図される材料は、必ずしも電解液に対して湿潤可能である必要はない。
【００３５】
これらの事前テストで有用であると証明された材料は、次に、テストセルに組み込まれる。それらの特性は、特に複数の充放電サイクルにわたっての電気容量に関して、及び、極端な動作条件（迅速な充電及び／又は放電）下における安全性に関して審査される。
【００３６】
発明者等の現在の知識に従うと、グラスファイバー繊維材料の厚みは最大３００μｍ、好ましくは２００μｍ以下、特に好ましくは１５０μｍ以下である。より厚い材料で達成可能な電気セル特性の更なる改良は、一般的に、追加の材料に関連するエネルギー密度のロスを正当化しない。
【００３７】
他方、グラスファイバー繊維材料の厚みは、最低値を下回るべきではない。なぜなら、本発明において、追及されるセルの電気データに対する改良が望ましい範囲で達成されないことが分かったからである。グラスファイバー繊維材料の厚みは、好ましくは５０μｍ以上であり、この値は、６０、７０、８０、９０μｍの順序で特に好適である。
【００３８】
糸密度（ＴＰＩ）も、実際に成功するために重要である。グラスファイバー布の好適な形態では、糸密度は、布の縦糸及び横糸に対応する二つの空間的方向で異なってよい。より低い密度を有する方向において、糸密度は、好ましくは５本／ｃｍ以上、好ましくは１０本／ｃｍ以上、より好ましくは２０本／ｃｍ以上であるべきである。
【００３９】
グラスファイバー繊維材料の形成に使用されるマルチフィラメントグラスファイバー糸（ガラスフィラメント糸とも称する）は、しばしば所謂“陶砂（サイズ）”で被覆され、この陶砂は、布を織る等の更なる処理を促進する。陶砂は、でんぷんと油で構成され得る。
【００４０】
完全に自由な、従って被覆されていない、グラスファイバー表面が必ずしも有利でないことが分かった。特に良好な結果は、グラスファイバーが適切なポリマーコーティングを備えるグラスファイバー繊維材料で得られた。コーティングは、ＰＴＦＥ（ポリテトラフルオロエチレン）、ＥＴＦＥ（エチレンテトラフルオロエチレン）、ＦＥＰ（パーフルオロエチレンプロピレン）、ＴＨＶ（テトラフルオロエチレン、ヘキサフルオロプロピレン及びフッ化ビリニデンからなるターポリマー）、ＰＦＡ（パーフルオロアルコキシポリマー）等の含フッ素ポリマーや、アミノシラン、ＰＰ（ポリプロピレン）、ＰＥ（ポリエチレン）を含有することが好ましい。このようなタイプのコーティングは、グラスファイバー繊維材料の機械的安定性を改良できる。加えて、セルの安全性における更なる利点が得られる。フッ素化ポリマーの場合、これは、金属リチウムの析出が生じると、リチウムがコーティングのフッ素と反応してフッ化リチウム（ＬｉＦ）を形成するという事実によって説明され得る。この反応は、短絡を防止することができる。リチウムの析出がより大きく生じたとしても、フッ素コーティングとの反応に起因してグラスファイバー繊維材料は高密度となり、更なる反応は起こらず、イオン輸送は織物材料によって阻止される。これは、強力な短絡反応を防止又は停止する。本発明の実際のテストにおいて、被覆されたグラスファイバー繊維材料が使用された場合、電気容量の改良された安定性が複数の充放電サイクルにわたって得られることが分かった。
【００４１】
図３は、４本の負極１０と３本の正極１１とで構成される電極スタックを示し、正極１１の各々は、グラスファイバーポーチ１３で包まれている。電極１０，１１は、電極スタック２０中に交互に配置されている。一般的に言えば、シースに入ってない電極（好ましくは、負極）は、グラスファイバーポーチを有する電極（好ましくは、正極）よりも一つ多いことが好ましい。これは、電極スタック２０の外端面２１がシースに入っていない電極表面（好ましくは、負極の）によって形成されることになる。
【００４２】
上述のように、セルのハウジング１は、金属又は他の導電性材料から構成されることが好ましい。電気接点がハウジング１の壁に存在しないようにスタックシース２５として指定される外側シースで電極スタック２０を包むことが有利であると証明された。図３において、このスタックシース２５は、電極スタック２０の周りに折り曲げられる前の状態で示されている。スタックシース２５の部分表面２５ａは、電極スタック２０の一端で負極１０上に折り曲げられ、部分表面２５ｂは、電極スタック２０の他端で負極１０上に折り曲げられる。部分表面２５ｃ及び２５ｄは、電極１０及び１１のエッジによって形成される電極スタック２０の側面上に折り曲げられる。最後に、部分表面２５ｅは、電極１０及び１１の下方エッジによって形成される電極スタック２０の基部エリア上に折り曲げられる。
【００４３】
スタックシースの適切な材料は、上述のグラスファイバー繊維材料である。しかしながら、グラスファイバーポーチの場合より要求水準が低いため、他の絶縁材料も適切である。スタックシースに使用可能な他の材料は、例えば、ＰＰ（ポリプロピレン）やＰＥ（ポリエチレン）から形成されたポリマーフィルム、特にＰＴＦＥ（ポリテトラフルオロエチレン）、ＥＴＦＥ（エチレンテトラフルオロエチレン）、ＦＥＰ（パーフルオロエチレンプロピレン）、ＴＨＶ（テトラフルオロエチレン、ヘキサフルオロプロピレン及びフッ化ビリニデンからなるターポリマー）、ＰＦＡ（パーフルオロアルコキシポリマー）等の含フッ素ポリマーから形成されるフィルムである。
【００４４】
電極スタック２０及びハウジング１の寸法は、図１に示されるように、電極スタック２０がハウジング１へ挿入可能なように互いに整合されている。電極スタック２０（スタックシース２５に収まっている）の境界とハウジングの内壁との間の隙間は、セルのエネルギー密度を最大にし、ハウジング内の電極の不要な動きを防止するために、可能な限り小さくすべきである。
【００４５】
電極１０，１１を含むハウジング１は、充填ポート７を介して電解液９で充填される（図１）。液の量は、好ましくは電解液の表面がグラスファイバーポーチ１３の上限より下の平面に延出するように計算される。一般的に、その設計は、負極１０と正極１２との間のイオンの移送がシース１３のグラスファイバー繊維材料を通してのみ可能であるようにすべきである。
【００４６】
図４は、二つの概略拡大抜粋によって、好適な正極の内部構造体を示している。この正極は、三次元多孔性金属構造体を有する伝導要素３０を有する。伝導要素３０は、金属発泡体によって形成されることが好ましく、多孔性金属構造体が実質的に正極の全体厚みｄを超えて延出するのが特に好ましい。正極の活物質３３、例えば、リン酸鉄リチウムは、多孔性金属構造体の孔中に位置し、均一に分布することが好ましい。更なる詳細は、上述の特許文献１から得られる。本発明において、特に有利な結果は、ここで記述された電極のタイプとここで記述されるグラスファイバーポーチの組み合わせで得られることが分かった。
【００４７】
特許文献１で記述される電極は、非常に厚い。この厚みに起因して、更に、伝導性要素に使用される多孔性金属構造体の鋭いエッジに起因して、グラスファイバーポーチとの組み合わせで更なる問題が予想された。一方、繊維グラスファイバー材料は、面積当りの弾力性が低いが、厚い電極は、グラスファイバーポーチのエッジで比較的激しい材料変形をもたらす。加えて、鋭いエッジに起因する細いグラスファイバーへの損傷のリスクが特に高い。
【００４８】
図５において、エッジ接続部１７は、断面で示される。好ましくは、ポーチ１３のグラスファイバー繊維材料へ塗布され、溶融状態まで加熱される熱可塑性ポリマー３５によって形成される。従って、グラスファイバー繊維材料の層は、共にエッジへ押圧され、冷却され、熱可塑性ポリマーが固化する。熱可塑性ポリマーの例は、ＰＴＦＥ（ポリテトラフルオロエチレン）、ＰＣＴＦＥ（ポリクロロトリフルオロエチレン）、ＴＨＶ（テトラフルオロエチレン、ヘキサフルオロプロピレン及びフッ化ビリニデンからなるターポリマー）、ＰＦＡ（パーフルオロアルコキシポリマー）である。この例では、シースの両側のエッジ曲率が同じである。また、エッジ曲率が異なる、又は一方の側が平面で他方の側のみ湾曲している実施形態も可能である。
【００４９】
シース１３のグラスファイバー材料の厚み（厚みＤ）と電極１１の厚み（厚みｄ）との比率に関して、図５は縮尺どおりではない。厚みｄ及びＤの好適な値は、既に述べた通りである。
【００５０】
無機電解質溶液のグラスファイバー繊維材料の処理において当業者が予想する問題にもかかわらず、本発明では、バッテリセルの製造方法の発展に成功した。その発展の本質的態様は、電極、特に正極のシース１３の形成における最大限可能な度合いの自動化を達成することであった。グラスファイバー繊維材料からシースのエッジ接続部１７を形成することは極めて重要であり、最も大きな問題が克服されなければならない態様であった。
【００５１】
エッジ接続部は、本発明に従って、適切なポリマーをグラスファイバー繊維材料へ塗布することによって形成される。グラスファイバー繊維材料の層１５，１６は、共にエッジへ押圧され、それによって、グラスファイバー材料が接合される。ポリマーは、少なくとも被接合層１５，１６の一方のエッジへ塗布される。適切なポリマーはＴＨＶである。
【００５２】
エッジストリップはポリマーで被覆され、グラスファイバー繊維材料の層の面方向（幅）における対応する寸法の比率が５％以下であることが好ましい。特に好ましくは、層の面方向の寸法の３％以下、一層好ましくは、２％以下である。
【００５３】
エッジ接続部を作るための好適な方法は、塗布され且つ溶融状態まで加熱される熱可塑性ポリマーを使用する。他のステップでは、被接合グラスファイバーポーチの二つの層は、エッジで、即ち、ポリマーで被覆される領域において圧縮される。圧縮された層は冷却され、ポリマーは固化する。このように、信頼できる接続部が二つの層の間で形成される。グラスファイバー繊維材料の二つの層からの糸がこのように共に接続さる。
【００５４】
勿論、好適な製造方法のステップの幾つかは、異なる順序で実行されてもよい。特にポリマー材料の塗布とその溶融状態への加熱とを備えるステップは、異なる順序で行われてもよい。例えば、溶融熱可塑性ポリマーをグラスファイバー繊維材料の層のエッジ領域へ塗布することができる。熱可塑性ポリマーの塗布は、好ましくは押し出しによって実行される。
【００５５】
更に好適な実施形態において、熱可塑性ポリマーは、薄いストリップ、例えば、ストリップ状フィルムの形態で塗布されてもよい。この場合、エッジの二つの層は、圧縮され、ポリマーが溶融状態に達するまでポリマーフィルムと共に加熱される。
【００５６】
特に好適な実施形態では、ポリマーの溶融状態への加熱は、グラスファイバー繊維材料のエッジに対する追加の熱源への同時曝露によって支援される。例えば、その支援は、超音波や赤外線放射によって提供され得る。超音波や熱伝導に対する同時曝露は、グラスファイバー層の少なくとも一方のエッジと接触する機械部品によって行われることが好ましい。本発明において、特に加熱されたソノトロード（超音波ホーン）の使用が溶融状態へのポリマーの加熱を支援するために好適であり、溶融時間の短縮、ひいては、方法の実行を促進する。これは、製造の自動化において得られるバッチサイズを拡大することができる。
【００５７】
本発明において、エッジ接続部を作る更なる手段が研究された。本方法の他の好適な変形例では、適切なポリマーを溶媒に溶解する。その溶液を、グラスファイバー繊維材料の層の一方へ塗布することが好ましい。第２の層が上に配された後、両層は、共に圧縮される。溶媒は、例えば、室温で蒸発する。エッジを溶媒に適合した温度まで加熱して蒸発を促進する。従って、ポリマーのみがエッジを接続するために残り、エッジ接続部を提供する。溶解されたポリマーを塗布する際、ポリマーは完全に透過可能な状態になく、グラスファイバー繊維材料から漏れる。このように、信頼できる、安定した耐久性のあるエッジ接続部が得られる。
【００５８】
バッテリセルを製造するための方法のプロセス全体において、正極は、最初にシースに包まれる。シースの形成では、グラスファイバー繊維材料の層を最初に広げてよく、その上に、正極１０が置かれる。ポリマーは、一緒に接続される層のエッジに塗布される。この後、第２の層の追加とエッジでの二つの層の圧縮とが続く。
【００５９】
或いは、二つの層が最初に上下に配され、次に、グラスファイバーポーチが形成されてもよい。次に、正極は、少なくとも一端が開口しているグラスファイバーポーチへ挿入され得る。
【００６０】
シースに包まれた正極は、負極と交互にスタックされる。この構成では、電極スタックが初めと終わりの両方で負極を備える。更なる方法のステップにおいて、電極スタックはスタックシースによって包まれる。次に、全体が包まれた電極スタックは、バッテリセルハウジング内へ挿入され更なるステップで電気接続される。ハウジングが閉鎖された後、そのハウジングは、充填ポートを介して電解液で充填され、次に、閉鎖され、気密封止されたセルが得られる。
【図１】
2014527695.tif 000003
【図２】
2014527695.tif 000004
【図３】
2014527695.tif 000005
【図４】
2014527695.tif 000006
【図５】
2014527695.tif 000007
【国際調査報告】
2014527695.tif 000008
2014527695.tif 000009
2014527695.tif 000010
2014527695.tif 000011
2014527695.tif 000012
2014527695.tif 000013
2014527695.tif 000014
2014527695.tif 000015
2014527695.tif 000016
2014527695.tif 000017
2014527695.tif 000018
2014527695.tif 000019